(57)【要約】【課題】従来にない卓越した耐傷付き性及び優れた表面外観を兼ね備えた熱可塑性樹脂組成物及びその成形品を提供する。【解決手段】熱可塑性樹脂成分として、ブタジエン系ゴム質重合体の存在下に１種以上のビニル系単量体をグラフト重合して得られるゴム含有グラフト共重合体成分（Ａ）５〜４５質量部と、メタクリル酸エステル系単量体、或いはメタクリル酸エステル系単量体とアクリル酸エステル系単量体及び／又は共重合可能なその他の単量体を重合してなる硬質（共）重合体（Ｂ）９５〜５５質量部とを合計で１００質量部となるように含む熱可塑性樹脂組成物。この熱可塑性樹脂組成物を射出成形する際に、金型のキャビティ表面の温度を繰り返し上下させるヒートサイクル成形法を適用して得られる成形品。【選択図】図１
2005220265.tif 000002
【特許請求の範囲】
【請求項１】
熱可塑性樹脂成分として、
ブタジエン系ゴム質重合体の存在下に１種以上のビニル系単量体をグラフト重合して得られるゴム含有グラフト共重合体成分（Ａ）５〜４５質量部と、
メタクリル酸エステル系単量体、或いはメタクリル酸エステル系単量体とアクリル酸エステル系単量体及び／又は共重合可能なその他の単量体を重合してなる硬質（共）重合体（Ｂ）９５〜５５質量部
とを合計で１００質量部となるように含むことを特徴とする熱可塑性樹脂組成物。
【請求項２】
請求項１において、該熱可塑性樹脂成分１００質量部中に、更に、芳香族ビニル系単量体、シアン化ビニル系単量体、及び必要に応じて用いられるこれらと共重合可能なその他の単量体から選ばれた１種以上の単量体を重合してなる硬質（共）重合体（Ｃ）を４０質量部以下含む熱可塑性樹脂組成物。
【請求項３】
請求項１又は２において、前記熱可塑性樹脂成分１００質量部に対して、更に無機質充填材（Ｄ）を３０質量部以下含有し、該無機質充填材（Ｄ）がガラス繊維、ガラスフレーク、炭素繊維、タルク、金属繊維及び酸化亜鉛ウィスカーからなる群より選択される１種又は２種以上である熱可塑性樹脂組成物。
【請求項４】
請求項１ないし３のいずれか１項において、前記熱可塑性樹脂成分１００質量部に対して、更に難燃剤（Ｅ）を１〜５０質量部を含有する熱可塑性樹脂組成物。
【請求項５】
請求項１ないし４のいずれか１項に記載の熱可塑性樹脂組成物を射出成形してなる成形品であって、金型のキャビティ表面が交互に加熱冷却される射出成形金型を用いて、金型のキャビティ表面温度を繰り返し上下させるヒートサイクル射出成形法により得られる成形品。
【発明の詳細な説明】
【技術分野】
【０００１】
本発明は、耐傷付き性及び表面外観に優れる熱可塑性樹脂組成物及びその成形品に関する。
【０００２】
本発明の熱可塑性樹脂組成物及びその成形品は、電気、電子部品、携帯電話及び家電機器等に加え、自動車内外装品等にも好適である。
【背景技術】
【０００３】
近年、パソコン、テレビ、オーディオ機器を始め、携帯電話などのハウジングは、デザイン上、薄肉化が進んだ結果、そのハウジング材料には良好な成形性と高い剛性が求められるようになってきている。一方で、コスト削減及び環境対策から塗装工程を省き、成形材料そのもので良好な製品外観を得ようとする動きもあるが、製品に傷が付き易い、耐候性に劣るなどの問題があり、満足な樹脂成形品は得られていない。
【０００４】
本出願人は、既に特開平１１−１６００号公報で耐傷付き性に優れる樹脂組成物を提案しているが、薄肉成形品に対応できる剛性を満足させることができなかった。また、例えば家電製品の場合には家電製品の掃除等、車輛用途の場合には洗車等に対する耐傷付き性が問題となり、深いシボ加工を施した成形品にあっては凸部の欠落等の問題が指摘されており、耐傷付き性においても、更なる改善が求められている。このように、各用途における耐傷付き性と衝撃強度を満足させることは高い技術力を要し、性能を満足することのできる組成物の開発は困難なものとなっていた。
【０００５】
一方、スチレン系樹脂に耐傷付き性を付与させる方法として、ＰＭＭＡ樹脂に代表されるメタクリル酸エステル等を混合することで、表面硬度を高めて耐傷付き性を発現させる方法や、樹脂にシリコーン等を添加することにより摺動性を付与して、耐傷付き性を向上させる方法等が広く知られている（特開平０２−２７４７４号公報、特開平０４−５０２５２号公報、特開平０６−２５５０７号公報、特開２０００−１１９４７７号公報）。
【０００６】
また、熱可塑性樹脂組成物に無機質充填材を添加することで剛性が改良できることも知られている。
【０００７】
しかしながら、これらの組成物では耐傷付き性が十分ではなく、特に無機質充填材を配合したものにあっては、無機質充填材が成形品表面に突出した形で存在し、これが著しい外観不良となり、無塗装品においては無論のこと、塗装品においても外観を損なう原因となっていた。
【特許文献１】特開平１１−１６００号公報
【特許文献２】特開平０２−２７４７４号公報
【特許文献３】特開平０４−５０２５２号公報
【特許文献４】特開平０６−２５５０７号公報
【特許文献５】特開２０００−１１９４７７号公報
【発明の開示】
【発明が解決しようとする課題】
【０００８】
本発明は、上記従来の実情に鑑みてなされたものであって、その目的は、従来にない卓越した耐傷付き性及び優れた表面外観を兼ね備えた熱可塑性樹脂組成物及びその成形品を提供することにある。
【課題を解決するための手段】
【０００９】
本発明の熱可塑性樹脂組成物は、熱可塑性樹脂成分として、ブタジエン系ゴム質重合体の存在下に１種以上のビニル系単量体をグラフト重合して得られるゴム含有グラフト共重合体成分（Ａ）５〜４５質量部と、メタクリル酸エステル系単量体、或いはメタクリル酸エステル系単量体とアクリル酸エステル系単量体及び／又は共重合可能なその他の単量体を重合してなる硬質（共）重合体（Ｂ）９５〜５５質量部とを合計で１００質量部となるように含むことを特徴とする。
【００１０】
なお、本明細書において、「硬質（共）重合体」とは「硬質重合体及び／又は硬質共重合体」を意味する。
【００１１】
本発明の特定割合の熱可塑性樹脂組成物であれば、十分な耐傷付き性と優れた表面外観とを兼備することができる。
【００１２】
本発明において、熱可塑性樹脂成分は、熱可塑性樹脂成分１００質量部中に更に、芳香族ビニル系単量体、シアン化ビニル系単量体、及び必要に応じて用いられるこれらと共重合可能なその他の単量体から選ばれた１種以上の単量体を重合してなる硬質（共）重合体（Ｃ）を４０質量部以下含んでいても良い。
【００１３】
また、本発明の熱可塑性樹脂組成物は、熱可塑性樹脂成分１００質量部に対して、更に無機質充填材（Ｄ）３０質量部以下を含有していても良く、この無機質充填材（Ｄ）としては、ガラス繊維、ガラスフレーク、炭素繊維、タルク、金属繊維及び酸化亜鉛ウィスカーからなる群より選択される１種又は２種以上が好ましい。また、本発明の熱可塑性樹脂組成物は、熱可塑性樹脂成分１００質量部に対して、更に難燃剤（Ｅ）１〜５０質量部を含んでいても良い。
【００１４】
本発明の成形品は、このような本発明の熱可塑性樹脂組成物を射出成形するに際し、金型のキャビティ表面が交互に加熱冷却される射出成形金型を用いて、金型のキャビティ表面温度を繰り返し上下させるヒートサイクル射出成形法を適用して得られるものであり、優れた耐傷付き性と表面外観とを兼備することができる。
【００１５】
即ち、本発明者らは、上記、特定配合の熱可塑性樹脂組成物の成形品を得る射出成形方法としてヒートサイクル射出成形法を適応すると、成形品の表層部にメタクリル酸エステル系樹脂の豊富な層が形成されることを見出した。そして、成形品の表層部に形成されたメタクリル酸エステル系樹脂の豊富な層が、優れた耐傷付き性と良好な表面外観を同時に達成できることを見出し、本発明に至った。
【発明の効果】
【００１６】
本発明によれば、従来では成し得なかった、耐傷付き性の向上と成形品外観の改良が達成され、これにより、無塗装化によるコストダウン、意匠性の向上による高級感の追求を図ることができ、その工業価値は極めて大きい。
【発明を実施するための最良の形態】
【００１７】
以下に本発明を詳細に説明する。
【００１８】
まず、本発明におけるゴム含有グラフト共重合体成分（Ａ）について説明する。
【００１９】
本発明で使用するゴム含有グラフト共重合体成分（Ａ）は、ブタジエン系ゴム質重合体の存在下、１種以上のビニル系単量体をグラフト重合して得られるものであり、該ブタジエン系ゴム質重合体とビニル系単量体とのグラフト共重合体を含み、更に、該ビニル系単量体の重合体及び／又は共重合体を含む混合物である。
【００２０】
本発明で使用されるゴム含有グラフト共重合体成分（Ａ）に用いられるブタジエン系ゴム質重合体としては、ポリブタジエン、アクリロニトリルーブタジエン共重合体ゴム、スチレンーブタジエン共重合体ゴム、などを挙げることができるが、特にポリブタジエンゴム及び／又はスチレンーブタジエン共重合体ゴムが好ましく用いられる。
【００２１】
ブタジエン系ゴム質重合体にグラフト重合するビニル系単量体としては、例えば、芳香族ビニル系単量体、シアン化ビニル系単量体、α，β−不飽和カルボン酸、α，β−不飽和カルボン酸エステル、α，β−不飽和ジカルボン酸無水物類、α，β−不飽和ジカルボン酸のイミド化合物類等が挙げられる。これらのうち芳香族ビニル系単量体としては、スチレン、α−メチルスチレン、パラメチルスチレン、ブロムスチレン等が挙げられ、特にスチレン、α−メチルスチレンが好ましい。また、シアン化ビニル系単量体としては、アクリロニトリル、メタクリルニトリル等が挙げられ、特にアクリロニトリルが好ましい。α，β−不飽和カルボン酸としては、アクリル酸、メタクリル酸等が挙げられる。α，β−不飽和カルボン酸エステル類としては、メチル（メタ）アクリレート（「（メタ）アクリレート」は「アクリレート及びメタクリレート」を示す）、エチル（メタ）アクリレート、プロピル（メタ）アクリレート、ブチル（メタ）アクリレート、２−エチル（メタ）アクリレート、２−エチルヘキシルメタクリレート等が挙げられる。α，β−不飽和ジカルボン酸無水物類としては、無水マレイン酸、無水イタコン酸等が挙げられる。α，β−不飽和ジカルボン酸のイミド化合物類としては、マレイミド、Ｎ−メチルマレイミド、Ｎ−エチルマレイミド、Ｎ−フェニルマレイミド、Ｎ−ｏ−クロロフェニルマレイミド等が挙げられる。これらのビニル系単量体は１種を単独で用いても良く、２種以上を混合して用いても良い。
【００２２】
本発明に係るゴム含有グラフト共重合体成分（Ａ）の製造方法については特に制限はなく、いかなる重合方法、制御方法も採用できる。
【００２３】
例えば、まず、乳化重合にて製造されたブタジエン系ゴム質重合体を撹拌翼、ジャケット付き反応器内に仕込み、次にグラフト重合させるビニル系単量体の全量又は一部を数回に分けて、一括又は連続して滴下し、撹拌させながら、４０〜７０℃にて、５〜６０分放置した後、更に開始剤を添加する。これにより、添加したビニル系単量体は、ブタジエン系ゴム質重合体に含浸し、ブタジエン系ゴム質重合体内にてグラフトしてグラフト共重合体となる。
【００２４】
ゴム含有グラフト共重合体成分（Ａ）の製造に当たり、ブタジエン系ゴム質重合体に対するビニル系単量体の使用割合は、ブタジエン系ゴム質重合体２０〜８０質量部に対してビニル系単量体８０〜２０質量部、特にブタジエン系ゴム質重合体５０〜７０質量部に対してビニル系単量体５０〜３０質量部であることが好ましい。この範囲よりもビニル系単量体の割合が少ないと、グラフト率が低下して衝撃強度が出難く、多いと低ゴム含有率となり材料設計幅が狭まり目的とする物性が得られない。
【００２５】
本発明に係るゴム含有グラフト共重合体成分（Ａ）中に含まれるブタジエン系ゴム質重合体とビニル系単量体とのグラフト共重合体の含有割合については、衝撃強度と表面外観の点から最適なグラフト構造を得ることが好ましく、例えば、グラフト率で示した場合、５０〜１２０％であることが好ましい。このグラフト率が５０％未満では、衝撃強度が低下し１２０％を超えるとウエルド部の色むらが発生し易くなる。
【００２６】
次に、本発明における硬質（共）重合体（Ｂ）について説明する。
【００２７】
本発明で使用する硬質（共）重合体（Ｂ）は、メタクリル酸エステル系単量体、或いはメタクリル酸エステル系単量体とアクリル酸エステル系単量体及び／又は共重合可能なその他の単量体を重合してなる。
【００２８】
メタクリル酸エステル系単量体としては、メタクリル酸メチル、メタクリル酸エチル、メタクリル酸プロピル、メタクリル酸ブチル及びこれらの誘導体等が挙げられ、この中でも特にメタクリル酸メチルが耐傷付き性の面から好ましい。アクリル酸エステル系単量体としては、アクリル酸メチル、アクリル酸エチル、アクリル酸プロピル、アクリル酸ブチル及びこれらの誘導体等が挙げられ、この中でも特にアクリル酸メチルが耐傷付き性の面から好ましい。共重合可能なその他の単量体としては、前記グラフト共重合体（Ａ）にグラフトさせる単量体として例示した芳香族ビニル系単量体、シアン化ビニル系単量体、マレイミド化合物等が挙げられ、マレイミド化合物としては、Ｎ−メチルマレイミド、Ｎ−フェニルマレイミド、シクロヘキシルマレイミド等が挙げられ、Ｎ−フェニルマレイミドが好ましい。上記単量体はそれぞれ、１種又は２種以上を選択して使用することができる。
【００２９】
硬質（共）重合体（Ｂ）中の各単量体の比率としては、耐傷付き性の観点からは、メタクリル酸エステル系単量体単位の硬質重合体（Ｂ）中に占める割合が、７０〜１００質量％であることが好ましく、特に８０〜１００質量％、とりわけ９０〜１００質量％であることが好ましい。メタアクリル酸エステル系単量体単位の硬質（共）重合体（Ｂ）中に占める割合が７０質量％未満であると、流動性、熱安定性は良好となるが、耐熱性、剛性、耐衝撃性が低下する傾向にあり、１００質量％に近づくにつれ、耐傷付き性は良好となるが、耐衝撃性、流動性が低下する傾向にあることから、使用用途に応じてメタアクリル酸エステル系単量体単位量を増減させることが望ましい。
【００３０】
次に本発明における硬質（共）重合体（Ｃ）について説明する。
【００３１】
本発明において必要に応じて使用される硬質（共）重合体（Ｃ）は、芳香族ビニル系単量体、シアン化ビニル系単量体、及び必要に応じて用いられるこれらと共重合可能なその他の単量体から選ばれた１種以上の単量体を重合してなる硬質重合体である。芳香族ビニル系単量体、シアン化ビニル系単量体としては、前記ゴム含有グラフト共重合体成分（Ａ）のブタジエン系ゴム質重合体にグラフトさせる単量体として例示したものが挙げられる。また、共重合可能なその他の単量体としては、メタクリル酸エステル系単量体、アクリル酸エステル系単量体、マレイミド化合物等が挙げられ、メタクリル酸エステル系単量体、アクリル酸エステル系単量体としては、前記硬質（共）重合体（Ｂ）の単量体として例示したものが挙げられる。マレイミド化合物としては、Ｎ−メチルマレイミド、Ｎ−フェニルマレイミド、シクロヘキシルマレイミド等が挙げられ、特にＮ−フェニルマレイミドが好ましい。上記単量体はそれぞれ１種又は２種以上を選択して使用することができる。
【００３２】
硬質（共）重合体（Ｃ）の組成としては、好ましくは、シアン化ビニル系単量体１５〜４０質量％、芳香族ビニル系単量体６０〜７５質量％、メタクリル酸エステル系単量体０〜７０質量％であり、衝撃性を必要とする場合はシアン化ビニル系単量体１５〜３０質量％、芳香族ビニル系単量体７０〜８５質量％が好ましく、傷付き性とのバランスが必要な場合は、シアン化ビニル系単量体１５〜３０質量％、芳香族ビニル系単量体２０〜５０質量％、メタクリル酸エステル系単量体２０〜６５質量％である。
【００３３】
本発明中の硬質（共）重合体（Ｂ）、（Ｃ）の製造方法としては、特に制限はなく、塊状重合、溶液重合、塊状懸濁重合、懸濁重合及び乳化重合等の通常公知の重合方法も採用できるが、硬質（共）重合体（Ｃ）については、熱安定性の観点から、塊状重合、又は溶液重合が好ましい。
【００３４】
本発明において、熱可塑性樹脂成分中のゴム含有グラフト共重合体成分（Ａ）、硬質（共）重合体（Ｂ）及び硬質（共）重合体（Ｃ）の配合割合（合計で１００質量部）は、
ゴム含有グラフト共重合体成分（Ａ）：５〜４５質量部、好ましくは５〜３０質量部
硬質（共）重合体（Ｂ）：９５〜５５質量部、好ましくは９５〜７０質量部
硬質（共）重合体（Ｃ）：０〜４０質量部
である。ゴム含有グラフト共重合体成分（Ａ）の配合量が５質量部未満で硬質（共）重合体（Ｂ）の配合量が９５質量部を超えると、最終的に得られる熱可塑性樹脂組成物の衝撃性が低くなり実用に耐えないため好ましくない。また、ゴム含有グラフト共重合体成分（Ａ）の配合量が４５質量部を超え、硬質（共）重合体（Ｂ）の配合量が５５質量部未満であると、得られる熱可塑性樹脂組成物の機械強度、特に剛性が低下し、また、耐傷付き性も大幅に低下するため好ましくない。
【００３５】
硬質重合体（Ｃ）の配合量は０〜４０質量部であり、耐傷付き性の観点から、好ましくは０〜１０質量部であり、製品用途において、耐衝撃性、流動性が求められるものについては、５〜４０質量部であることが好ましい。そうすることにより、最終的に得られる熱可塑性樹脂組成物の耐衝撃性、流動性が向上する。
【００３６】
次に、本発明において必要に応じて使用される無機質充填材（Ｄ）について説明する。
【００３７】
本発明に用いられる無機質充填材（Ｄ）としては、ガラス繊維、ガラスフレーク、ガラスビーズ、中空ガラス、炭素繊維、タルク、マイカ、金属繊維、ワラストナイト、カオリン、硫酸バリウム、黒鉛、二硫化モリブデン、酸化亜鉛ウィスカー、酸化マグネシウム、炭酸カルシウム、チタン酸カリウムウィスカー、ロックフィラー等、好ましくは耐衝撃性の面からガラス繊維、ガラスフレーク、炭素繊維、タルク、金属繊維、酸化亜鉛ウィスカー等が挙げられ、これらの１種を単独で或いは２種以上を混合して使用することができる。これらの無機質充填材のうち、ガラス繊維や炭素繊維の形状としては、５〜６０μｍの繊維径と３０μｍ以上の繊維長を有するものが好ましい。また、粒状のものは粒径０．０５〜２μｍのものが好ましい。
【００３８】
無機質充填材（Ｄ）は、本発明に係る熱可塑性樹脂成分１００質量部に対し、０〜３０質量部の範囲で配合される。この無機質充填材（Ｄ）の配合量が３０質量部を超えると、最終的に得られる熱可塑性樹脂組成物の衝撃強度が低下するため好ましくない。
【００３９】
次に、本発明において必要に応じて使用される難燃剤（Ｅ）について説明する。
【００４０】
本発明で使用される難燃剤（Ｅ）としては、ハロゲン含有化合物、リン含有化合物、窒素含有化合物、アンチモン含有化合物、金属水酸化物などが挙げられる。
【００４１】
ハロゲン含有化合物としては、特に制限はないが、臭素系難燃剤が好ましく利用でき、例えば、テトラブロモビスフェノールＡ及びその誘導体、テトラブロモビスフェノールＳ、テトラブロモ無水フタル酸、ヘキサブロモベンゼン、臭素化ジフェニルエーテル、臭素化ポリカーボネートオリゴマー及びその末端変性品、臭素化エポキシ樹脂（ビスフェノールＡタイプ、ノボラックタイプ）及びその末端変性品、臭素化フェノキシ樹脂、トリスブロモフェニルフォスフェート、臭素化ポリスチレン、臭素化フェニレンエーテルオリゴマー等が好ましく用いられる。ハロゲン含有化合物は、用いられる臭素系難燃剤の種類によっても異なるが、臭素含有量が１０質量％以上のものが好ましく、更には４０〜８５質量％程度のものが好ましい。このような臭素含有量の臭素系難燃剤を使用すると、樹脂組成物への難燃性付与効果が高いため好ましい。臭素含有量の割合が高いものほど、少ない添加量で難燃性以外の樹脂物性を損なうことなく難燃性を発現できる。
【００４２】
リン含有化合物としては、有機系リン含有化合物、赤リン、ホスファゼン系化合物、ポリリン酸アンモニウムなどが挙げられる。有機系リン酸含有化合物としては、トリフェニルホスフェートに代表されるホスフェート類、トリフェニルホスファイトに代表されるホスファイト類などが挙げられる。ホスフェート類としては、トリフェニルホスフェート、トリフェニルチオホスフェート、トリキシレニルホスフェート、トリキシレニルチオホスフェート、ハイドロキノンビス（ジフェニルホスフェート）、レゾルシノールビス（ジフェニルホスフェート）、ハイドロキノンビス（ジキシレニルホスフェート）、レゾルシノールビス（ジキシレニルホスフェート）などが好ましい。特に金型汚染を防ぐために単分子型ホスフェート類よりもオリゴマー型のホスフェート類が好ましい。
【００４３】
難燃剤（Ｅ）の配合量としては、要求される難燃性の程度にもよるが、熱可塑性樹脂成分１００質量部に対して１〜５０質量部、特に５〜５０質量部、とりわけ１０〜５０質量部であることが好ましい。この配合量が１質量部未満では樹脂組成物への難燃性付与効果が不十分となり、５０質量部を超えると耐衝撃性や耐熱性が低下する。
【００４４】
本発明の熱可塑性樹脂組成物には、樹脂組成物の難燃性を更に向上させるためにアンチモン化合物を添加しても良い。アンチモン化合物は公知のものが使用でき、例えば、三酸化アンチモン、五酸化アンチモン及びアンチモン酸ソーダ等のアンチモン酸塩等が挙げられる。これらのアンチモン化合物としては、表面に処理を施したものも工業的に入手可能であり、表面処理を施したものを使用しても良い。アンチモン化合物の使用量は、樹脂成分１００質量部に対し、０．１〜２０質量部である。２０質量部を超えると最終的に得られる難燃性樹脂組成物の耐衝撃性が低下する場合がある。
【００４５】
本発明の熱可塑性樹脂組成物には、更に樹脂組成物の難燃性を向上させるために、ポリテトラフルオロエチレン、塩素化ポリエチレン、シリコーンオイルから選ばれる少なくとも１種が、熱可塑性樹脂成分１００質量部に対して合計で０．０００１〜０．５質量部の範囲で配合されていても良い。使用されるポリテトラフルオロエチレンの組成には特に制限はなく、公知のものを使用できるが、分子量が１００万以上のポリテトラフルオロエチレンが好ましい。ポリテトラフルオロエチレンの分子量が１００万未満では、高度の難燃性、例えば、ＵＬ９４規格（米国アンダーライターズ・ラボラトリーズ）試験を満足させるためには多量の添加を必要とし、その結果、最終的に得られる熱可塑性樹脂組成物の成形性と機械的強度が低下する場合がある。ポリテトラフルオロエチレンは樹脂組成物に単独で配合添加されても、塩素化ポリエチレンやシリコーンオイルと組み合わせて配合されても良い。好ましくは、ポリテトラフルオロエチレン単独で使用する方法である。
【００４６】
塩素化ポリエチレンは、その種類には特に制限はなく公知のものを使用できるが、塩素含有量が２０〜７０質量％であるものが好ましく、更には３０〜５０質量％のものがより好ましい。塩素化ポリエチレンは樹脂組成物に単独で配合添加されても、ポリテトラフルオロエチレンやシリコーンオイルと組み合わせて配合されても良い。
【００４７】
シリコーンオイルとして、例えばポリジメチルシロキサン、ポリメチルフェニルシロキサン、ポリメチルハイドロジエンシロキサン等が挙げられる。更には、アルキル基の炭素数が通常１〜１８個であるポリジアルキルシロキサンのアルキル基を、エポキシ変性、アルキル変性、アミノ変性、カルボキシル変性、及びアルコール変性して得られる変性シリコーンオイルも使用できる。使用されるシリコーンオイルの粘度は、２５℃の温度において、通常１〜１００００ｃＳｔであり、好ましくは５〜５０００ｃＳｔ、より好ましくは５〜２０００ｃＳｔである。この粘度が１ｃＳｔ未満では、目的である難燃性を向上させる効果が乏しく、一方、１００００ｃＳｔを超えると樹脂への相溶性が低下する。塩素化ポリエチレンは樹脂組成物に単独で配合添加されても、ポリテトラフルオロエチレンやシリコーンオイルと組み合わせて配合されても良い。
【００４８】
このようにポリテトラフルオロエチレン、塩素化ポリエチレン、シリコーンオイルはそれぞれ単独で使用しても、２種類以上を併用してもよく、熱可塑性樹脂成分１００質量部に対して、好ましくはこれらの合計が０．０００１〜０．５質量部の範囲で配合される。この配合量が０．０００１質量部未満では、燃焼時のドリップがしやすくなる等高度の難燃性付与が不十分となる傾向がある。一方、０．５質量部を超えると、成形性、成型品の外観、耐熱性、耐衝撃性が低下する傾向にある。特に、シリコーンオイルが使用された場合は、シリコーンオイルが樹脂表面にブリードアウトする場合がある。シリコーンオイルを単独で使用する場合は、樹脂成分１００質量部に対して、０．００５〜０．２質量部配合されることが好ましい。
【００４９】
本発明の熱可塑性樹脂組成物には、更に耐候性を向上させるためにベンゾトリアゾール系化合物及び／又はヒンダードアミン系化合物が、熱可塑性樹脂成分１００質量部に対して、０．０１〜２．０質量部の範囲で配合されていても良い。使用されるベンゾトリアゾール系化合物としては特に制限はなく、公知のものが使用できるが、例えば、２−（５−メチル−２−ヒドロキシフェニル）ベンゾトリアゾール、２−（３−テトラブチル−２−ヒドロキシ−５−メチルフェニル）−５−クロロベンゾトリアゾール、２，２−メチレンビス［４−（１，１，３，３−テトラメチルブチル）−６−（２Ｈ−ベンゾトリアゾール−２−イル）フェノール］等が挙げられる。使用されるヒンダードアミン系化合物としては特に制限はなく、公知のものが使用できる。例えば、市販品として、旭電化工業（株）よりアデカスタブ（登録商標）ＬＡ−５２、同ＬＡ−５７、同ＬＡ−６２、同ＬＡ−６７、同ＬＡ−６３Ｐ、同ＬＡ−７７や、チバ・スペシャリティケミカルズ（株）よりＴＩＮＵＶＩＮ（登録商標）６２２、同７７０として入手できる。ベンゾトリアゾール系化合物及び／又はヒンダードアミン系化合物の熱可塑性樹脂成分１００質量部に対する配合量が０．０１質量部未満では、最終的に得られる熱可塑性樹脂組成物の耐候性が悪化する傾向にあり、２質量部を超えると耐熱性が低下する傾向にある。ベンゾトリアゾール系化合物とヒンダードアミン系化合物とは各々単独で使用しても、また上記の配合量の範囲内で任意の比率で併用しても良い。
【００５０】
本発明の熱可塑性樹脂組成物は、前記ゴム含有グラフト共重合体成分（Ａ）及び硬質（共）重合体（Ｂ）を、必要に応じて混合される硬質（共）重合体（Ｃ）、無機質充填材（Ｄ）及び難燃剤（Ｅ）、及び上記添加成分、更には、酸化防止剤、滑剤、加工助剤、顔料等と共に混合し、例えば、押出し機、バンバリーミキサー、混練ロール等にて混練してペレット化することにより、容易に製造することができる。ただし、本発明の熱可塑性樹脂組成物は上記製造方法により溶融混練することができるが、得られる樹脂の性能、特に剛性を低下させず混練する方法として、押出し機を使用することが好ましい。また、混練に際しては、本発明の目的を損なわない範囲内で、更に着色剤、滑剤、可塑剤、紫外線吸収剤、帯電防止剤、上記以外の難燃剤などの各種添加剤を必要に応じて配合しても良い。
【００５１】
本発明の熱可塑性樹脂組成物は、例えば、一般射出成形法、射出圧縮成形法、射出プレス成形法、ガスアシスト成形法等の、公知の様々な成形法を用いて成形し、耐傷付き性、表面外観に優れる成形品を得ることもできるが、特定な成形方法を採用することにより、本発明の熱可塑性樹脂組成物の性能を更に有効に引き出すことが可能である。即ち、本発明の熱可塑性樹脂組成物を射出成形する際に、金型のキャビティ表面が交互に加熱冷却される射出成形金型を用いて、金型のキャビティ表面温度を繰り返し上下させるヒートサイクル射出成形法を適用して成形を行う。例えば特開２００１−１８２２９号公報（特願平１１―３７５０６９号）で示すような、蒸気と水の組み合わせによりキャビティ表面を短時間で加熱冷却するヒートサイクル射出成形方法が適用される。
【００５２】
本発明の熱可塑性樹脂組成物を用いて、上記特定成形条件を採用して射出成形した成形品は、光沢を必要とされる製品にも、表面がシボ加工された艶消し成形品にも適用することができる。特に高光沢な外観を有する成形品の場合、ウエルド部の色むら等を発生しやすいが、本法によれば、その問題が解決される。一方、艶消し成形品の場合、従来では得られなかったシボ形状として、高級感を出すための極めて深い溝を施したシボ加工に適用することも可能であり、深いシボ面形状による、凸部の磨耗等による削れ、割れ等が無く、長期使用に耐え得る、極めて高度な外観を呈する成形品を得ることができる。
【００５３】
なお、このヒートサイクル成形法のより具体的な条件としては、熱可塑性樹脂組成物の熱変形温度（ＨＤＴ）Ｔ℃に対してＴ＋（１２０〜２００）℃高い樹脂温度で射出し、金型温度ＴＡ℃はＴ＋（５〜５０）℃とし、冷却時の温度ＴＢ℃はＴ−（１０〜５０）℃とし、ＴＡ−ＴＢ＝１５〜１００℃の条件を採用することが好ましい。また、このヒートサイクルの周期としては、一般の射出成形の周期と同じか、一般の射出成形の周期＋１０％以内であることが好ましい。
【実施例】
【００５４】
以下に、合成例、実施例及び比較例を挙げて、本発明をより具体的に説明するが、本発明はその要旨を超えない限り、以下の実施例に限定されるものではない。なお、以下において、「部」及び「％」は、特に断わらない限り質量基準である。
【００５５】
合成例１：ゴム含有グラフト共重合体成分（Ａ−１）の製造
脱イオン水２４０部、半硬化牛脂ソーダ石鹸１．５部、水酸化カリウム０．０５部、ポリブタジエンラテックス６０部（固形分として）、アクリロニトリル１２部、スチレン２８部、クメンハイドロパーオキサイド０．２５部、硫酸第一鉄０．００４部、ピロリン酸ナトリウム０．０２部、結晶ブドウ糖０．３部を用い、まず、オートクレーブに脱イオン水、半硬化牛脂ソーダ石鹸、水酸化カリウム及びポリブタジエン・ラテックスを仕込み、６０℃に加熱した。６０℃に保持したままスチレン、アクリロニトリルを添加し、６０分間放置した後、クメンハイドロパーオキサイド添加し、硫酸第一鉄、ピロリン酸ナトリウム及び結晶ブドウ糖を２時間かけて連続添加し、その後７０℃に昇温して１時間保って反応を完結した。かかる反応によって得た重合体を硫酸により凝固し、充分水洗後、乾燥してゴム含有グラフト共重合体成分（Ａ−１）を得た。このもののグラフト率は○○％であった。
【００５６】
合成例２：硬質共重合体（Ｂ−１）（ＭＭＡ／ＭＡ＝９８／２）の製造
窒素置換した反応器に水１２０部、ポリビニルアルコール０．５部、アゾビスイソブチルニトリル０．３部、ターシャリードデシルメルカプタン（ｔ−ＤＭ）０．５部と、メタクリル酸メチル９８部及びアクリル酸メチル２部からなる単量体混合物を加え、開始温度６０℃として５時間加熱後、１２０℃に昇温し、４時間反応後、重合物を取り出した。転化率は９４％で、重量平均分子量は１５０，０００であった。
【００５７】
合成例３：硬質共重合体（Ｃ−１）（ＭＭＡ／ＡＮ／ＳＴ＝５０／１５／３５）の製造
窒素置換した反応器に水１２０部、ポリビニルアルコール０．５部、アゾビスイソブチルニトリル０．３部、ターシャリードデシルメルカプタン（ｔ−ＤＭ）０．５部と、メタクリル酸メチル５０部、アクリロニトリル１５部及びスチレン３５部からなる単量体混合物を加え、開始温度６０℃として５時間加熱後、１２０℃に昇温し、４時間反応後、重合物を取り出した。転化率は９６％で、重量平均分子量は１３０，０００であった。
【００５８】
合成例４：硬質共重合体（Ｃ−２）（ＡＮ／ＳＴ＝２０／８０）の製造
窒素置換した反応器に蒸留水１２０部、アルキルベンゼンスルホン酸ソーダ０．００２部、ポリビニルアルコール０．５部、アゾイソブチルニトリル０．３部と、アクリルニトリル２０部及びスチレン８０部からなる単量体混合物を加え、開始温度６０℃として５時間加熱後、１２０℃に昇温し４時間反応後、重合物を取り出した。転化率は９８％で、重量平均分子量は１２５，０００であった。
【００５９】
実施例１〜７及び比較例１〜４
グラフト共重合体（Ａ−１）、硬質共重合体（Ｂ−１）、硬質共重合体（Ｃ−１、Ｃ−２）を、表１に示す割合にて、日本製鋼所（株）製「ＴＥＸ４４二軸押出し機」にて混練し、必要に応じサイドフィード機構により無機質充填材としてガラス繊維（平均繊維径１３μｍ、平均繊維長６ｍｍ）、タルク（平均粒径２μｍ）、又は炭素繊維（平均繊維径７μｍ、平均繊維長６ｍｍ）を表１に示す割合で添加し、溶融混練、押出ししてペレットを得た。得られたペレットを下記ヒートサイクル成形又は一般成形で成形した。
【００６０】
なお、実施例７及び比較例４では、熱可塑性樹脂成分１００部に対して、難燃剤として、ＴＢＡ（テトラブロモビスフェノールＡ）とエピクロルヒドリンを縮合させて得られる分子量５０００の含臭素エポキシ重合体（臭素含有量５４％）３０部、更に、三酸化アンチモン１０部、テトラフルオロエチレン重合体（分子量１００万）である三井デュポン社製「６ＣＪ」０．５部を配合した。
【００６１】
［ヒートサイクル成形］
得られたペレットを小野産業（株）製「高速ヒートサイクル成形ユニット」を取り付けた住友重機工業（株）製「ＳＧ１５０−ＳＹＣＡＰＭ  IV成形機」を使用し、樹脂温度２６０℃にて射出し、金型への樹脂充填時の金型温度は１１０℃、冷却時の金型温度は４０℃としてヒートサイクル成形を実施し、外観観察用サンプルとして、図１に示す様な、中央に開口部２を有し、図面（製品）左上及び左下にそれぞれ長方形開口部３と円形開口部４を有し、中央開口部２の４ヶ所にゲート２Ａを有する４点ゲート成形品１を得た。
【００６２】
また、物性測定用のサンプルについては、上記と同様に小野産業（株）製「高速ヒートサイクル成形ユニット」を取り付けた東芝機械（株）製「ＩＳ５５ＦＰ−１．５Ａ成形機」を使用し、樹脂温度２６０℃にて射出し、金型への樹脂充填時の金型温度は１１０℃、冷却時の金型温度は４０℃としてヒートサイクル成形を実施しサンプルを得た。
【００６３】
なお、金型温度の調整には、加熱媒体としてスチームを使用し、冷却媒体として水を使用した。
【００６４】
［一般成形］
得られたペレットを、東芝機械（株）製「ＩＳ５５ＦＰ−１．５Ａ成形機」を使用して金型温度６０℃、樹脂温度２６０℃でそれぞれのサンプルを成形した。
【００６５】
得られたサンプルについて、以下の条件及び方法で諸特性を試験し、結果を表１に示した。  
曲げ弾性率：ＡＳＴＭ  Ｄ７９０（常温）
耐衝撃性：ＡＳＴＭ  Ｄ２５６（常温  6.4mm）
鉛筆硬度：ＪＩＳ  Ｋ５４００
成形後の外観：目視にて観察、下記判定基準に基づき判定した。  
○：表面光沢があり、ウエルド部の色むらも無く、無機充填材を添加した場合、無
機質充填材が突出していない。  
△：表面光沢はあるが、ウエルド部の色むらが若干あり、無機充填材を添加した場
合、無機充填材が若干突出している。  
×：表面光沢が無く、ウエルド部の色むらが発生、無機充填材が突出している。  
耐傷付き性試験：（株）大栄科学精器製作所製「平面磨耗試験機」にて、ガーゼを用
い、３００ｇ荷重で３０回往復させた後、表面外観を目視にて観察
、下記判定基準に基づき判定した。  
○：傷が全く付いていない。  
△：極僅か、傷が付いており、若干の擦り傷が見られる。  
×：傷が深く付いており、擦り傷の他、削り粉も見られる。  
燃焼性：難燃剤を配合した実施例７と比較例４につき、ＵＬ９４試験法
（Ｖ−０：２．５ｍｍ）に基き、評価を行った。
【００６６】
【表１】
2005220265.tif 000003
【００６７】
表１から次のことが明らかである。
【００６８】
［実施例１〜７の説明］
本発明の特許請求範囲の組成で調製された熱可塑性樹脂組成物を用いてヒートサイクル成形した実施例１〜７の成形品は、耐傷付き性が良好であり、かつ表面外観にも優れている。更に、本発明の成形品は、上記特性の他に、ガラス繊維等の無機質充填材が配合されているにも拘らず、従来では無し得なかった、極めて高度な外観を呈する。特に、実施例７では、ガラス繊維と難燃剤を配合しているにも拘らず、耐傷付き性に優れ、高度な外観を呈する難燃Ｖ−０レベルの成形品が得られた。
【００６９】
［比較例１〜４の説明］
比較例１はグラフト共重合体の配合量が、本発明の特許請求の範囲を外れて多いため、鉛筆硬度が低く、耐傷付き性に劣る。また、成形後の外観に劣り各種ハウジング用途には適さない。
【００７０】
比較例２，３，４は、一般射出成形法により成形し、鉛筆硬度は比較的良好であるものの磨耗試験の結果から、実用上必要とされる耐傷付き性を有していないことがわかる。更に、成形後の外観も悪く、無塗装製品としての外観を満足することができない。
【００７１】
これらの結果から、本発明の特定配合によって、従来では成し得なかった耐傷付き性と成形外観の改良が達成され、本発明によれば、無塗装化によるコストダウン、意匠性の向上による高級感の追求を図ることができることが分かる。
【産業上の利用可能性】
【００７２】
本発明の熱可塑性樹脂組成物、及びこの熱可塑性樹脂組成物をヒートサイクル成形法により射出成形して得られる本発明の成形品は、車輛分野として、ドアミラー、ラジエターガーニッシュ、リアガーニッシュ、内外装ピラー類等、家電分野として、液晶テレビ、ブラウン管テレビ、プラズマテレビ等の画面枠、液晶テレビのチルト台（スタンド）、携帯及び固定電話のハウジング、ゲーム機ハウジング等、事務機器分野として、パソコン、プリンターのハウジングや、携帯情報端末のハウジング等に好適であり、特に従来塗装されていた部品を無塗装化する際に、コストダウンの面からも有効に用いることができる。
【図面の簡単な説明】
【００７３】
【図１】実施例及び比較例で製造した４点ゲート成形品の斜視図である。
【符号の説明】
【００７４】
１  ４点ゲート成形品
２，３，４  開口部
２Ａ  ゲート
【図１】
2005220265.tif 000004